(57)【要約】【課題】銅箔の酸化なしに、誘電体における還元電位を著しく低減するプロセスを提供する。【解決手段】本発明は、埋込コンデンサおよびプリント配線板を作る方法に関し、金属箔を提供することと、金属箔を覆って第１の誘電体層を形成することと、第１の誘電体層の少なくとも一部を覆って導電層を形成することと、制御された雰囲気の酸素含有量を制御することと、制御された雰囲気における焼成領域で第１の誘電体層および導電層を焼成することとを含む。【選択図】図３
2006191110.tif 000002
【特許請求の範囲】
【請求項１】
コンデンサを作る方法であって、
金属箔を提供することと、
前記金属箔を覆って第１の誘電体層を形成することと、
前記第１の誘電体層の少なくとも一部を覆って導電層を形成することと、
制御された雰囲気の酸素含有量を制御することと、
前記制御された雰囲気における焼成領域で前記第１の誘電体層および前記導電層を焼成することとを含むことを特徴とする方法。
【請求項２】
前記制御された雰囲気の酸素含有量を制御することが、
前記焼成領域内に第１の酸素レベルを確立することと、
前記第１の酸素レベルより高い第２の酸素レベルを有する焼却領域を提供することと、
焼却操作に影響を与えることによって、前記コンデンサに存在する任意の有機材料を取り除くこととを含むことを特徴とする請求項１に記載の方法。
【請求項３】
前記焼成領域における前記第１の酸素レベルは、約３ｐｐｍであることを特徴とする請求項２に記載の方法。
【請求項４】
前記焼却領域における前記第２の酸素レベルは、少なくとも２０ｐｐｍであることを特徴とする請求項２に記載の方法。
【請求項５】
前記焼却領域における前記第２の酸素レベルは、４０ｐｐｍより少ないことを特徴とする請求項４に記載の方法。
【請求項６】
前記焼成領域の後に冷却領域を提供することをさらに含み、前記冷却領域における酸素レベルは、３〜１８ｐｐｍの範囲であることを特徴とする請求項２に記載の方法。
【請求項７】
前記焼成領域の後に冷却領域を提供することをさらに含み、
前記焼成領域における前記第１の酸素レベルは、約３ｐｐｍであり、
前記焼却領域における前記第２の酸素レベルは、約２０〜４０ｐｐｍの範囲であり、
前記冷却領域における酸素レベルは、約３〜１８ｐｐｍの範囲であることを特徴とする請求項２に記載の方法。
【請求項８】
前記第１の誘電体層を覆って第２の誘電体層を形成することをさらに含み、前記導電層は、前記第２の誘電体層および前記第１の誘電体層の少なくとも一部を覆って形成されることを特徴とする請求項１に記載の方法。
【請求項９】
前記第１の誘電体層および前記第２の誘電体層を、ともに単一の誘電体層に形成することをさらに含むことを特徴とする請求項８に記載の方法。
【請求項１０】
前記第１の誘電体層を形成することおよび前記導電層を形成することの前に、前記金属箔上にアンダープリント層を形成することをさらに含み、前記アンダープリント層は、前記金属箔および前記第１の誘電体層に接着されることを特徴とする請求項１に記載の方法。
【請求項１１】
前記アンダープリント層は、ガラスを含むことを特徴とする請求項１０に記載の方法。
【請求項１２】
前記アンダープリント層は、ゲルマニウム酸鉛を含むことを特徴とする請求項１０に記載の方法。
【請求項１３】
前記アンダープリント層は、銅を含むことを特徴とする請求項１０に記載の方法。
【請求項１４】
前記アンダープリント層は、金属粉末を含むことを特徴とする請求項１０に記載の方法。
【請求項１５】
前記金属箔の融点より低い温度で前記アンダープリント層を焼成することをさらに含むことを特徴とする請求項１０に記載の方法。
【請求項１６】
前記金属箔を提供することは、銅、銅−アンバー（ｉｎｖａｒ）−銅、アンバー、ニッケル、およびニッケル被覆された銅からなるグループから選択された箔を提供することを含むことを特徴とする請求項１に記載の方法。
【請求項１７】
前記第１の誘電体層は、バリウムを含むことを特徴とする請求項１に記載の方法。
【請求項１８】
前記導電層を形成することは、金属粉末からなるペーストを提供することを含み、前記金属粉末は、銅、ニッケル、銀、および銀−パラジウムからなるグループから選択された金属を含むことを特徴とする請求項１に記載の方法。
【請求項１９】
請求項１に記載の方法によって製造されたことを特徴とする埋込コンデンサ。
【請求項２０】
請求項１９に記載の埋込コンデンサを含むことを特徴とするプリント配線板。
【発明の詳細な説明】
【技術分野】
【０００１】
技術分野は、全般的にコンデンサである。より詳細には、技術分野は、プリント回路板に埋め込まれたコンデンサを含み、さらにより詳細には、銅箔上に形成された厚膜コンデンサから作られた埋込コンデンサを含む。
【背景技術】
【０００２】
プリント回路板（Ｐｒｉｎｔｅｄ  Ｃｉｒｃｕｉｔ  Ｂｏａｒｄ、ＰＣＢ）またはプリント配線板（Ｐｒｉｎｔｅｄ  Ｗｉｒｉｎｇ  Ｂｏａｒｄ、ＰＷＢ）における埋込コンデンサの実施は、低減された回路サイズおよび改善された回路性能を可能にする。コンデンサは、典型的に、積み重ねられかつ相互接続回路によって接続されたパネルに埋め込まれ、該パネルの積み重ね（ｓｔａｃｋ）が、プリント回路板を形成する。積み重ねられたパネルは、一般に、「内層パネル」と呼ばれる。
【０００３】
コンデンサおよび他の受動回路コンポーネントは、箔上焼成（ｆｉｒｅｄ−ｏｎ−ｆｏｉｌ）技術によって形成されたプリント回路板に埋め込むことができる。１つ以上の「別個の箔上焼成」コンデンサは、金属箔基板上に厚膜コンデンサ材料層を堆積し、厚膜コンデンサ材料層を覆って上部電極材料を堆積し、かつ厚膜焼成条件下で焼成することによって形成される。焼成の後に、積層およびエッチングステップが続く。結果として生じた物品は、埋込コンデンサを含む多層プリント配線板を形成するように、他の層で積層することができる。
【０００４】
埋込コンデンサは、許容可能な絶縁破壊電圧、特定の温度範囲内のキャパシタンスの安定性、低い誘電損失、高い絶縁抵抗、およびプリント回路板製造技術に対する順応性などの要件に従うべきである。
【０００５】
厚膜焼成条件は、一般に、厚膜コンデンサの焼成の間に炉内に存在する条件に関係する。そのような条件は、焼成ピーク温度、ピーク温度での時間、加熱および冷却速度、および炉内に含まれる雰囲気のタイプを含む。典型的な銅厚膜焼成条件は、約９００℃のピーク温度、約１０分間のピーク温度での時間、および約５０℃／分の加熱および冷却速度を含む。炉内に連続して流れ込む窒素からなる雰囲気は、銅を酸化から保護するように設計される。炉内への窒素の流れは、部品が炉を通過するとき、焼成されるべき部品を新鮮な窒素に連続して曝す。これは、炉の様々な部分に窒素を供給することによって達成され、窒素ガスの流れは、炉のベルト方向の流れとは反対である。窒素は、一般に液体窒素源から供給され、かつ典型的には１ｐｐｍより小さい酸素含有量を有する。
【０００６】
厚膜コンデンサ材料は、高い誘電定数（Ｋ）の機能相、ガラス、および／またはドーパントを含むことができ、かつ焼成後に高い誘電定数を有するべきである。高い誘電定数の機能相は、１０００より高い誘電定数を有する材料として定義されることもできる。そのような材料は、結晶チタン酸バリウム（ＢＴ）、チタン酸ジルコン酸鉛（ＰＺＴ）、チタン酸ジルコン酸ランタン鉛（ＰＬＺＴ）、ニオブ酸鉛マグネシウム（ＰＭＮ）、およびチタン酸バリウムストロンチウム（ＢＳＴ）などの一般式ＡＢＯ3のペロブスカイトを含む。
【０００７】
しかしながら、これらの材料は、炉雰囲気条件に対して様々な程度の安定性を有する。炉内の雰囲気が、高温であまりにも還元性になるなら、それらは、ある形態の還元を受けるかもしれない。例えば、チタン酸バリウムは、酸素欠損へとつながる結晶格子からの酸素の損失を受け、結果としてコンデンサにおける低絶縁抵抗を生じる。
【０００８】
【非特許文献１】"Electronic Ceramics", R. Buchanan, Ed., Chap. 8, Marcel Dekker, New York, 1990
【非特許文献２】"Defect Chemistry of Metal Oxide", D. M. Smyth, Chap. 14, Oxford University Press, 2000
【発明の開示】
【発明が解決しようとする課題】
【０００９】
したがって必要なことは、銅箔の酸化なしに、誘電体における還元電位（ｒｅｄｕｃｔｉｏｎ  ｐｏｔｅｎｔｉａｌ）を著しく低減するプロセスである。
【課題を解決するための手段】
【００１０】
一実施形態によれば、高い絶縁抵抗を有するコンデンサを作る方法は、金属箔を提供することと、前記金属箔を覆って誘電体を形成することと、前記誘電体の一部を覆って第１の電極を形成することと、酸素でドープされた窒素雰囲気でコンポーネントを焼成することとを含む。
【００１１】
上記プロセスにより作られたコンデンサは、比較的高い絶縁抵抗を有し、内側パネル内に埋め込むことができ、内側パネルは、順にプリント配線板に組み込むことができる。結果として生じたコンデンサは、他の望ましい特性とともに高い絶縁抵抗を有する。
【００１２】
当業者は、以下の詳細な説明を読むときに、上述する本開示の様々な追加の実施形態および態様の利点および他の利益を理解するだろう。
【発明を実施するための最良の形態】
【００１３】
銅箔上の厚膜コンデンサの絶縁抵抗を改善する方法が開示される。
【００１４】
この開示の教示により製造されたコンデンサは、比較的高い誘電定数および比較的低い散逸率など他の望ましい特性とともに、１ＧΩより大きい絶縁抵抗を有することができる。
【００１５】
図１Ａ〜図１Ｄは、金属箔電極形（ｍｅｔａｌｌｉｃ  ｆｏｉｌ  ｄｅｓｉｇｎ）上に単一層コンデンサを製造する方法を示す。図示の目的のために、ただ２つのコンデンサが、断面図に見ることができる。しかしながら、１つ、２つ、３つ、またはより多くのコンデンサが、本開示に記載される方法によって箔上に形成することができる。以下に書かれた記載は、簡単のためにただ１つの図示されたコンデンサの形成に向けられる。
【００１６】
図１Ａにおいて、金属箔１１０が提供される。金属箔１１０は、例えば、銅、銅−アンバー−銅、アンバー、ニッケル、ニッケル被覆された銅、または他の金属、および厚膜ペーストに関する焼成温度を超える融点を有する合金など、工業において一般に入手可能なタイプであることができる。適切な箔は、逆処理（ｒｅｖｅｒｓｅ  ｔｒｅａｔｅｄ）された銅箔、両面処理（ｄｏｕｂｌｅ−ｔｒｅａｔｅｄ）された銅箔、および多層プリント回路板工業で一般に使用される他の銅ホイルなどの主に銅からなる箔を含む。金属箔１１０の厚みは、例えば約１〜１００μｍの範囲にあることができる。他の厚みの範囲は、３〜７５μｍを含み、より詳細には１２〜３６μｍを含む。これらの厚みの範囲は、約１／３オンス（９．４５ｇ）から１オンス（２８．３５ｇ）の銅箔に対応する。
【００１７】
箔１１０は、箔１１０にアンダープリント１１２を付することによって前処理することができる。アンダープリント１１２は、図１Ａにおいて表面被覆として示され、かつ箔１１０のコンポーネント側の表面に付された比較的薄い層であることができる。アンダープリント１１２は、金属箔１１０、およびアンダープリント１１２を覆って次いで堆積される層に良好に接着するように選択される。アンダープリント１１２は、例えば、箔１１０の融点より下の温度で焼成される箔１１０に付されたペーストから形成できる。アンダープリントペーストは、箔１１０の全表面を覆って開被覆（ｏｐｅｎ  ｃｏａｔｉｎｇ）としてプリントされ、または箔１１０の選択された領域を覆って印刷できる。箔１１０全体を覆うより、箔１１０の選択された領域を覆ってアンダープリントペーストをプリントすることが、一般により経済的である。しかしながら、アンダープリントにおけるガラス含有量は、銅箔１１０の酸化腐食を遅らせるので、酸素ドープされた焼成が、銅箔１１０とともに使用されるなら、箔１１０の全表面を被覆することが望ましいだろう。
【００１８】
アンダープリント１１２として使用するのに適した一例示的なペーストは、以下の組成（質量による相対量）を有する。
【００１９】
【表１】
2006191110.tif 000003
【００２０】
この組成において、
ガラスＡは、組成Ｐｂ5Ｇｅ3Ｏ11のゲルマニウム酸鉛からなり、
ビヒクルは、エチルセルロースＮ２００  １１％からなり、
ＴＥＸＡＮＯＬ（登録商標）は、８９％であり、
表面活性剤は、ＶＡＲＩＱＵＡＴ（登録商標）ＣＣ−９ＮＳ表面活性剤からなり、
ＴＥＸＡＮＯＬ（登録商標）は、Ｅａｓｔｍａｎ  Ｃｈｅｍｉｃａｌ  Ｃｏ．から入手可能であり、
ＶＡＲＩＱＵＡＴ（登録商標）ＣＣ−９ＮＳは、Ａｓｈｌａｎｄ  Ｉｎｃ．から入手可能である。
【００２１】
誘電材料は、箔１１０上のアンダープリント１１２を覆って堆積され、第１の誘電体材料層１２０を形成する（図１Ａ）。コンデンサ誘電材料は、例えば、箔１１０上にスクリーン印刷される厚膜コンデンサペーストであることができる。第１の誘電体材料層１２０は、次に乾燥される。図１Ｂにおいて第２の誘電体材料層１２５は、次に付され、かつ乾燥される。代わりの実施形態において、コンデンサ誘電体材料の単一層が、単一のスクリーン印刷ステップにおいて、２つの層１２０、１２５と等価な厚みに堆積できる。箔上焼成(ｆｉｒｅｄ−ｏｎ−ｆｏｉｌ)実施形態での使用に関して開示される１つの適した厚膜コンデンサ材料は、以下の組成を有する（質量による相対量）。
【００２２】
【表２】
2006191110.tif 000004
【００２３】
この組成において、
ガラスＡは、組成Ｐｂ5Ｇｅ3Ｏ11のゲルマニウム酸鉛からなり、
ガラスＢは、Ｐｂ4ＢａＧｅ1.5Ｓｉ1.5Ｏ11からなり、
ガラスＣは、Ｐｂ5ＧｅＳｉＴｉＯ11からなり、
ビヒクルは、エチルセルロースＮ２００  １１％からなり、
ＴＥＸＡＮＯＬ（登録商標）は、８９％であり、
酸化剤は、硝酸バリウム粉末８４％からなり、
ビヒクルは、１６％である。
【００２４】
図１Ｃにおいて、導電材料層１３０は、第２の誘電体材料層１２５を覆って形成されかつ乾燥される。導電材料層１３０は、例えば、厚膜金属ペーストをスクリーン印刷することによって、第２の誘電体材料層１２５を覆って形成できる。アンダープリント１１２を形成するために使用されるペーストは、導電材料層１３０を形成するにも適している。一般に、この実施形態に関して、平面図（図示せず）で見られるように第１の誘電体層１２０および第２の誘電体層１２５の表面積は、導電材料層１３０の面積より大きい。
【００２５】
第１の誘電体層１２０、第２の誘電体層１２５、および導電材料層１３０は、次に、得られた構造をともに焼結するために共焼成される。
【００２６】
後焼成される構造部分は、図１Ｄにおける前面図に示される。焼成は、結果として誘電体層１２０および１２５から形成された単一の誘電体１２８を生じる。なぜなら、誘電体層１２０および１２５間の境界は、共焼成の間に効果的に取り除かれるからである。上部電極１３２も、共焼成ステップからの結果である。
【００２７】
図２は、非特許文献１から選ばれる、様々な温度および酸素の分圧（Ｐ０2）での様々な酸化物に関する相安定性ダイヤグラムである。ダイヤグラムから、任意の酸化物または金属が所定の温度に関して安定性を維持することを可能にする、適切な雰囲気を決定することができる。例えば、銅が、９００℃で１０-8ａｔｍの酸素分圧でその酸化物と平衡であることを、ダイヤグラムは予測する。多くの厚膜組成物は、酸化銅を含む。したがって、酸化銅としての酸化銅を維持するために、１０-8ａｔｍの酸素分圧より大きい雰囲気が選択できる。それが、液体窒素の一般的な純度を示すので、約１０-6ａｔｍの酸素分圧（〜１ｐｐｍの酸素）が、一般に選択される。９００℃での酸素のこのレベルは、一見したところ銅に対する酸化であり、有害であるように思われる。しかしながら、これらの雰囲気での銅の酸化速度は、非常に遅く、酸素の数ｐｐｍの雰囲気における９００℃で焼成されたその銅は、まだ本質的に酸化はない。さらに銅は、著しい酸化なしに、より低い温度で酸素の非常により高いレベルを許容することができる。
【００２８】
図２は、また炭素に関する安定性熱力学を示す。炭素は、コンデンサ材料ビヒクル系の構成要素であり、かつ炉の焼却領域（ｂｕｒｎｏｕｔ  ｚｏｎｅｓ）における焼成の初期段階の間に取り除かれる。炭素は、焼却領域において完全に取り除かれないなら、１０-18ａｔｍの酸素分圧を有する９００℃での高度に還元的な局所雰囲気を作る。炭素との直接接触におけるとき、またはこの温度でのその局所雰囲気内で、チタン酸バリウムが、部分的に還元され、かつ酸化銅および酸化鉛などの酸化物は、金属に迅速に還元される。そのような反応は、誘電体の非常に低い絶縁抵抗または短絡を結果として生じる。したがって、焼却領域への窒素流内の酸素の全体レベルが、ビヒクル系の有機構成要素を完全に酸化しかつ取り除くのに十分であることが重要である。この量は、基板上に堆積されたペーストの量、および炉を通る部品の処理能力（ｔｈｒｏｕｇｈｐｕｔ）から計算できる。
【００２９】
例えば、基板上に堆積されかつ約１重量％のエチルセルロースを含む、合計で３グラムのウエットペーストに関して、約２０ｐｐｍの酸素を有する、焼却領域への１時間当たり１１００立方フィートの窒素の流れで十分であろう。
【００３０】
図３は、酸素分圧の関数として９００℃で焼成された純チタン酸バリウムで予測される平衡酸素空孔欠陥濃度（Ｖｏ）の計算されたプロットである。プロットは、非特許文献２に開示される、酸素空孔欠陥濃度データの実験による活性エネルギーから導き出された。図３によれば、１０-6ａｔｍの酸素分圧における９００℃で焼成されたチタン酸バリウムは、約８〜１０ｐｐｍの欠陥密度を結果として生じる（図３において点「Ａ」を参照）。そのような欠陥密度は、わずかに低減されるが許容可能な絶縁抵抗を結果として生じる。
【００３１】
しかしながら、前述のように、ビヒクル系の有機構成要素が完全に取り除かれないなら、１０-18ａｔｍの局所酸素分圧は、９００℃で生じる。そのような場合において、その雰囲気に近接するチタン酸バリウムは、約６００ｐｐｍの欠陥密度を生成し（図３における点「Ｂ」を参照）、結果としてずっと低くかつ望ましくない絶縁抵抗を生じる。焼却プロセスの間の炭素の除去は、良好な絶縁抵抗を有する焼成されたチタン酸バリウムの生成に必要である。
【００３２】
したがって、銅箔上のチタン酸バリウムベースの誘電体をもって作製された焼成コンデンサの最適プロセスは、著しい銅箔の酸化なしに、ビヒクル系の有機含有量を効果的に酸化しかつ完全に取り除くために、酸素ドープされた焼却領域を利用することを含む。焼却領域に必要な実際の酸素添加物レベル（ｏｘｙｇｅｎ  ｄｏｐａｎｔ  ｌｅｖｅｌ）は、ペースト堆積の重量、処理能力、および焼却領域への窒素流に依存する。計算は、必要な酸素の理論量を決定するように実行できる。
【００３３】
酸素レベルを実際に確認するため、部品が完全に充填された状態で炉を通過するとき、任意の焼却領域において酸素レベルが１ｐｐｍ未満に決して低下しないように、酸素添加物レベルを焼却領域で調整できる。これは、ビヒクル系からの本質的にすべての有機材料が、この時間枠の間に取り除かれることを確実にする。焼成ゾーンは、著しいチタン酸バリウムの還元なしに銅の低酸化を維持するため、低酸素含有量に調整される。冷却領域は、増大した酸素レベルを有することもでき、チタン酸バリウムに関する相対的な酸化条件は、冷却時に存在するが、温度は、十分に低く、銅箔は著しくは酸化されない。
【００３４】
【表３】
2006191110.tif 000005
【００３５】
表１において、例１から例１１は、最適な焼成領域の酸素レベルが、約３ｐｐｍであることを示す。３ｐｐｍが焼成領域で使用されるすべての場合において、絶縁抵抗は１ＧΩより高い。最適な焼却領域酸素は、この例に関して約２０ｐｐｍ以上である。この範囲は、非常に大きくでき、かつ少なくとも４０ｐｐｍに拡張されることができるように思われる。最適な量は、箔上のペースト堆積量および炉を通過する処理能力に依存し、高い堆積および処理能力に関して４０ｐｐｍより大きくできる。冷却領域は、３ｐｐｍから１８ｐｐｍの妥当な広い範囲が、焼成領域における低酸素および焼却領域における２０〜３９ｐｐｍの酸素と組み合わせられたとき、非常に良好な絶縁抵抗および銅の低酸化を有する点において同様である。
【００３６】
上記実施形態において、厚膜ペーストは、セラミック、ガラス、金属、または他の固体の微細に分割された粒子を含むことができる。粒子は、１μｍ以下の程度の寸法を有することができ、分散剤および有機溶剤の混合物に溶解されたポリマーを含む「有機ビヒクル」に分散できる。一般的に、コンデンサ材料の厚膜ガラス構成要素は、高Ｋ機能相に関して不活性であり、かつ本質的に複合材料(ｃｏｍｐｏｓｉｔｅ）同士を密接に結合し、かつ基板にコンデンサ複合材料を結合するように作用する。好ましくは、高Ｋ機能相の誘電体定数が過剰に弱められないよう、ごく少量のガラスが使用される。比較的高い誘電定数を有するガラスの使用は好ましい。なぜなら、希釈作用が、あまり重要ではなく、複合材料の高い誘電定数を維持できる。組成Ｐｂ5Ｇｅ3Ｏ11のゲルマニウム酸鉛ガラスは、約１５０の誘電定数を有する強誘電体ガラスであり、したがって適切である。ゲルマニウム酸鉛の修正形（ｍｏｄｉｆｉｅｄ  ｖｅｒｓｉｏｎ）も適している。例えば、鉛は、バリウムで部分的に置換されることができ、ゲルマニウムは、シリコン、ジルコニウム、および／またはチタンで部分的に置換できる。
【００３７】
焼成の間、コンデンサ材料のガラス構成要素は、ピーク焼成温度に到達する前に軟化しかつ流動し、融合し、焼成されたコンデンサ複合材料を形成する機能相を封入する。
【００３８】
電極層を形成するために使用されるペーストは、銅、ニッケル、銀、銀パラジウム組成物、これらの化合物の混合物の金属粉末をベースとすることができる。銅粉末組成は、いくつかの適用において好ましいといえる。
【００３９】
所望の焼結温度は、金属基板溶融温度、電極溶融温度、および誘電体組成の化学的および物理的特徴によって決定される。例えば、上記実施形態での使用に適する焼結条件の１組の焼結条件は、９００℃より高い１０分間の滞留時間、および９３０℃のピーク温度での６分間の滞留時間を有する窒素焼成プロセスである。
【００４０】
これまでの開示は、様々な実施形態を示しかつ記載する。さらに、この開示の教示は、様々な他の組合せ、修正、および環境で使用することができ、かつ本明細書内で表現されるような発明概念の範囲内で、上記教示にふさわしく、および／または関連技術の技能または知識内で、変更または修正が可能である。
【００４１】
本明細書で上述された実施形態は、本発明の実施で知られている最良の態様を説明し、かつ、当業者がそのように開示された実施形態または他の実施形態において、特定の適用または意図される使用によって必要であり、および当業者によって認識される様々な修正を付して本発明を利用することを可能にすることを意図される。したがって、記載は、本明細書に開示される特定の形態に対する教示の適用を限定することを意図しない。また、添付の特許請求項は、詳細な記載において明示して規定されない代わりの実施形態も含むように構成されることが意図される。
【図面の簡単な説明】
【００４２】
詳細な説明は、以下の図面を参照する。
【００４３】
一般的な慣例により、図面の様々な特徴は、必ずしも同一の尺度で描かれる必要はない。様々な特徴の寸法は、様々な開示された実施形態をより良好に示すために拡張または低減されることができる。
【図１Ａ】金属箔電極形（ｍｅｔａｌｌｉｃ  ｆｏｉｌ  ｄｅｓｉｇｎ）上に単一層コンデンサを製造する方法を示す立面図である。
【図１Ｂ】金属箔電極形（ｍｅｔａｌｌｉｃ  ｆｏｉｌ  ｄｅｓｉｇｎ）上に単一層コンデンサを製造する方法を示す立面図である。
【図１Ｃ】金属箔電極形上に単一層コンデンサを製造する方法を示す立面図である。
【図１Ｄ】金属箔電極形上に単一層コンデンサを製造する方法を示す立面図である。
【図２】様々な温度および酸素分圧での金属およびそれらの酸化物の相安定性ダイヤグラムである。
【図３】９００℃で焼成された純チタン酸バリウムに関する酸素分圧の関数として予測された、平衡酸素空孔欠陥濃度(Vo)の計算されたプロットである。
【図１Ａ】
2006191110.tif 000006
【図１Ｂ】
2006191110.tif 000007
【図１Ｃ】
2006191110.tif 000008
【図１Ｄ】
2006191110.tif 000009
【図２】
2006191110.tif 000010
【図３】
2006191110.tif 000011